(57)【要約】【課題】日焼け止めクリームが付着した場合であっても、膨潤を抑え、風合いが柔らかく、防水性布帛として用いた場合には、防水性を維持し、合成皮革、人工皮革として用いた場合には、優れた外観品位を有するウレタン樹脂積層体を提供することを目的とする。【解決手段】ポリウレタン樹脂を含む層と、ビニルアルコール系共重合体を含むバリア層１１、を有する積層体が基布に貼り合わされたウレタン樹脂積層体２０。前記ポリウレタン樹脂を含む層が２層以上あり、少なくとも１層が表皮層１０で、少なくとも１層が接着層１２であるウレタン樹脂積層体２０。【選択図】図１
2019042992.tif 000002
【特許請求の範囲】
【請求項１】
ポリウレタン樹脂を含む層と、ビニルアルコール系共重合体を含むバリア層と、を有する積層体が基布に貼り合わされたウレタン樹脂積層体。
【請求項２】
前記ポリウレタン樹脂を含む層が２層以上あり、少なくとも１層が表皮層で、少なくとも１層が接着層である請求項１に記載のウレタン樹脂積層体。
【請求項３】
前記ビニルアルコール系共重合体が、ポリビニルアルコール樹脂である請求項１又は２に記載のウレタン樹脂積層体。
【請求項４】
前記表皮層と前記バリア層が接合されており、前記表皮層が前記バリア層に対して前記基布のある方とは反対側に位置している請求項２に記載のウレタン樹脂積層体。
【請求項５】
前記表皮層の厚みが、１μｍ以上１００μｍ以下である請求項２に記載のウレタン樹脂積層体。
【請求項６】
前記バリア層の厚みが、０．１μｍ以上１００μｍ以下である請求項１〜５のいずれか１項に記載のウレタン樹脂積層体。
【請求項７】
さらに前記基布のある方とは反対側の最も外側に位置している層として樹脂を含む表面処理層を有する請求項１〜６のいずれか１項に記載のウレタン樹脂積層体。
【請求項８】
前記表面処理層の厚みが、０．０１μｍ以上３０μｍ以下である請求項７に記載のウレタン樹脂積層体。
【請求項９】
離型性基材の上に、ポリウレタン樹脂を含む樹脂溶液を塗布し表皮層を形成する工程、
前記表皮層の上に、ビニルアルコール系共重合体を含む樹脂溶液を塗布し、バリア層を形成する工程、
前記バリア層と、基布とを、接着剤を介して貼り合わせる工程、
を含むウレタン樹脂積層体の製造方法。
【発明の詳細な説明】
【技術分野】
【０００１】
本発明は、ウレタン樹脂積層体、及びその製造方法に関する。
【背景技術】
【０００２】
ポリウレタン樹脂を繊維布帛に積層したウレタン樹脂積層体は、防水布として、柔らかく伸縮性に優れていることにより、レインウエア―、ヤッケ、ウインドブレーカー、スキーウエア―、靴、帽子、手袋、寝袋、シーツ、テントなどに使用されている。
さらに、ポリウレタン樹脂を繊維布帛に積層したウレタン樹脂積層体は、柔らかく触感がよいため、合成皮革や人工皮革としても使用されている。具体的には、自動車用シートなどの自動車用内装材、ソファーなどの家具、鞄、スマートフォン用ケース、衣服、手袋、帽子、靴、ボールやグローブなどが例として挙げられる。
【０００３】
このようなウレタン樹脂膜、特に透湿性を有するウレタン樹脂膜は、防虫剤に含まれるＮ，Ｎ’−ジエチル−ｍ−トルアマイド（ＤＥＥＴとも言う。）や化粧品に含まれる低級のアルコールに接触することにより、溶解、破壊され防水性が低下することが知られている。
このような問題に対し、官能基数が３以上のポリイソシアネートを有する有機ポリイソシアネートを原料に用いることにより、防虫剤や化粧品に含まれる溶剤に耐えうるウレタン樹脂膜を得ることができることが知られている。（特許文献１）
【先行技術文献】
【特許文献】
【０００４】
【特許文献１】特開２０１０−２１５９１８号公報
【発明の概要】
【発明が解決しようとする課題】
【０００５】
オゾン層の破壊による紫外線の増加の懸念に加え、健康、美容意識の高まりにより紫外線による皮膚のダメージを抑えるために、日焼け止めクリームを使用する人が近年増加している。さらに、夏だけではなく、春秋、また冬においても日焼け止めクリームは使用され、その使用量や使用頻度も増えてきている。さらにＵｌｔｒａｖｉｏｌｅｔ  Ｐｒｏｔｅｃｔｉｏｎ  Ｆａｃｔｏｒ  ５０＋（ＵＰＦ５０＋と略すこともある。）等の性能を有する紫外線遮蔽効果の高いクリームも市販されるようになってきている。
【０００６】
このような状況において、本発明者らは、透湿性を有していないポリウレタン樹脂を用いたウレタン樹脂積層体である合成皮革等においても、日焼け止めクリームが付着すると、その箇所が膨潤し外観品位が低下したり、ウレタン樹脂膜が剥がれるなどの劣化が起こることを発見した。
【０００７】
本発明は、このような事情に鑑みてなされたものであって、日焼け止めクリームが付着した場合であっても、膨潤を抑え、風合いが柔らかく、防水性布帛として用いた場合には、防水性を維持し、合成皮革、人工皮革として用いた場合には、優れた外観品位を有するウレタン樹脂積層体を提供することを目的とする。さらに前記ウレタン樹脂積層体の製造方法を提供することを合わせて目的とする。
【課題を解決するための手段】
【０００８】
本発明者らは、鋭意検討した結果、以下のウレタン樹脂積層体が、上記課題を解決できることを見出した。
すなわち本発明は、以下の構成を有する。
［１］ポリウレタン樹脂を含む層と、ビニルアルコール系共重合体を含むバリア層と、を有する積層体が基布に貼り合わされたウレタン樹脂積層体。
［２］前記ポリウレタン樹脂を含む層が２層以上あり、少なくとも１層が表皮層で、少なくとも１層が接着層である［１］に記載のウレタン樹脂積層体。
［３］前記ビニルアルコール系共重合体が、ポリビニルアルコール樹脂である［１］又は［２］に記載のウレタン樹脂積層体。
［４］前記表皮層と前記バリア層が接合されており、前記表皮層が前記バリア層に対して前記基布のある方とは反対側に位置している［２］に記載のウレタン樹脂積層体。
［５］前記表皮層の厚みが、１μｍ以上１００μｍ以下である［２］に記載のウレタン樹脂積層体。
［６］前記バリア層の厚みが、０．１μｍ以上１００μｍ以下である［１］〜［５］のいずれか１に記載のウレタン樹脂積層体。
［７］さらに前記基布のある方とは反対側の最も外側に位置している層として樹脂を含む表面処理層を有する［１］〜［６］のいずれか１に記載のウレタン樹脂積層体。
［８］前記表面処理層の厚みが、０．０１μｍ以上３０μｍ以下である［７］に記載のウレタン樹脂積層体。
［９］離型性基材の上に、ポリウレタン樹脂を含む樹脂溶液を塗布し表皮層を形成する工程、
前記表皮層の上に、ビニルアルコール系共重合体を含む樹脂溶液を塗布し、バリア層を形成する工程、
前記バリア層と、基布とを、接着剤を介して貼り合わせる工程、
を含むウレタン樹脂積層体の製造方法。
【発明の効果】
【０００９】
本発明によれば、日焼け止めクリームが付着した場合であっても、膨潤を抑え、風合いが柔らかく、防水性布帛として用いた場合には、防水性を維持し、合成皮革、人工皮革として用いた場合には、優れた外観品位を有するウレタン樹脂積層体が提供される。さらに、前記ウレタン樹脂積層体の製造方法が提供される。
【図面の簡単な説明】
【００１０】
【図１】第１実施形態に係るウレタン樹脂積層体の層構成の一例を示す断面図である。
【図２】第２実施形態に係るウレタン樹脂積層体の層構成の一例を示す断面図である。
【図３】第３実施形態に係るウレタン樹脂積層体の層構成の一例を示す断面図である。
【図４】第４実施形態に係るウレタン樹脂積層体の層構成の一例を示す断面図である。
【発明を実施するための形態】
【００１１】
以下、本発明のウレタン樹脂積層体、及び前記ウレタン樹脂積層体の製造方法について説明する。以下の態様は、本発明を説明するための単なる例示であって、本発明をこの態様にのみ限定することは意図されない。本発明は、その趣旨を逸脱しない限り、様々な態様で実施することが可能である。
【００１２】
［ウレタン樹脂積層体］
本実施形態のウレタン樹脂積層体は、ポリウレタン樹脂を含む層と、ビニルアルコール系共重合体を含むバリア層と、を有する積層体が基布に貼り合わされた構造をとる。
【００１３】
＜ポリウレタン樹脂を含む層＞
本実施形態のウレタン樹脂積層体は、ポリウレタン樹脂を含む層を有する。ポリウレタン樹脂を含む層に含まれるポリウレタン樹脂としては、特に制限はなく、エーテル系、エステル系、カーボネート系等任意のものを用いることができる。
【００１４】
ポリウレタン樹脂を得る方法は、特に限定されず、従来公知の製造方法で合成されたものを用いてもよいし、市販品を用いてもよい。従来公知のポリウレタン樹脂の製造方法としては、主剤であるポリオールと硬化剤であるポリイソシアネートをウレタン化反応させることによって製造する方法が例として挙げられる。
従来公知のエーテル系、エステル系、カーボネート系ポリウレタン樹脂の製造方法としては、エーテル系ポリオールとポリイソシアネート、エステル系ポリオールとポリイソシアネート、カーボネート系ポリオールとポリイソシアネートをウレタン化反応させることによって製造する方法が例として挙げられる。
また、前記主剤であるポリオ―ル、硬化剤であるポリイソシアネートに加えて、触媒を含んでいてもよい。前記触媒としては、従来公知の塩基性触媒、スズ系触媒（例えば、ジラウリン酸ジブチルスズ）が例として挙げられる。
【００１５】
ポリウレタン樹脂を含む層は１層のみで構成されてもよく、２層以上から構成されてもよい。本実施形態のポリウレタン樹脂を含む層としては、表皮層、接着層、表面処理層、中間層等が例として挙げられる。
ポリウレタン樹脂を含む層が２層以上から構成される場合、少なくとも１層が表皮層で、少なくとも１層が接着層であることが好ましい。
以下、本実施形態のポリウレタン樹脂を含む表皮層、接着層について詳細に説明を行う。
【００１６】
＜表皮層＞
本実施形態の表皮層には、ポリウレタン樹脂が含まれる。また、ポリウレタン樹脂としては、エーテル系、エステル系、カーボネート系等任意のものを用いることができる。カーシート用などに用いられる場合には、耐久性の観点より、エーテル系及び／又はカーボネート系のポリウレタン樹脂が好ましく、特にカーボネート系ポリウレタン樹脂が好ましい。人工皮革、又は合成皮革としての前記ウレタン樹脂積層体の表面に汚れ除去性を付与したい場合には、フッ素変性やシリコーン変性されたポリウレタン樹脂を用いることが好ましく、特にシリコーン変性ポリカーボネート系ポリウレタン樹脂を用いることが好ましい。
ウレタン樹脂積層体が後述する防水布帛である場合、水に濡れた際に膨潤を抑えるとの観点からは、エステル系及び／又はカーボネート系のポリウレタン樹脂が好ましく、透湿性の観点からは、エーテル系が好ましい。
上記ポリウレタン樹脂としては一液型又はセミ一液型のものが好ましく用いられる。
これらのポリウレタン樹脂は、いずれか１種が単独で用いられても、２種以上が組み合わされて用いられてもよい。また、本発明の目的を逸脱しない範囲で他の樹脂を配合して用いてもよい。
【００１７】
ポリウレタン樹脂を得る方法は、特に限定されず、従来公知の製造方法で合成されたものを用いてもよいし、市販品を用いてもよい。従来公知の製造方法、及び市販品については、ポリウレタン樹脂を含む層においての説明と同様である。
【００１８】
表皮層には、着色のための顔料や意匠性や触感を変えるための球状粒子や紫外線吸収剤、酸化防止剤、抗菌剤、赤外線反射材、消臭剤、汚れ除去剤（以下、ＳＲ剤とも言う）、帯電防止剤、発泡剤、難燃剤などを含んでいてもよい。
【００１９】
本実施形態の表皮層の厚みは前記ウレタン樹脂積層体の用途やデザイン等に応じ任意に設定すればよいが、前記ウレタン樹脂積層体が後述する合成皮革、人工皮革等である場合には、１μｍ以上であることが好ましく、５μｍ以上であることがより好ましく、１０μｍ以上であることがさらに好ましい。また、前記表皮層の厚みは、１００μｍ以下であることが好ましく、５０μｍ以下であることがより好ましく、３０μｍ以下であることがさらに好ましい。なお、上述した上限値及び下限値は、任意に組み合わせることができる。
前記下限値以上であると、十分な磨耗強度が得られ、十分なシボ感を有する合成皮革、人工皮革等を得ることができる。また、前記上限値以下であると、日焼け止めクリームが付着した場合、膨潤の発生を抑制する効果が高まる。
ウレタン樹脂積層体が後述する防水布帛である場合、表皮層の厚みは、防水布帛の用途やデザイン等に応じ任意に設定すればよいが、１μｍ以上であることが好ましく、５μｍ以上であることがより好ましく、１０μｍ以上であることが更に好ましい。また、前記表皮層の厚みは、１００μｍ以下であることが好ましく、５０μｍ以下であることがより好ましく、３０μｍ以下であることがさらに好ましい。なお、上述した上限値及び下限値は、任意に組み合わせることができる。
前記下限値以上であると、十分な防水性を得ることができる。また、前記上限値以下であると、風合いの硬化、及び膨潤を抑制することができる。
本明細書において「表皮層の厚み」とは、ウレタン樹脂積層体における表皮層の積層方向の寸法を意味する。詳細は実施例で説明するが、表皮層の厚みは、例えば、ウレタン樹脂積層体の積層方向の断面を電子顕微鏡で観察することによって求めることができる。
また、表皮層は、多孔質膜、無孔質膜いずれであってもよい。
【００２０】
＜接着層＞
本実施形態の接着層は、例えば、基布とバリア層、基布と中間層、又は基布と表皮層を貼り合わせるための層である。接着層においても接着力や風合いの観点よりポリウレタン樹脂を含むことが好ましい。
ポリウレタン樹脂としては、エーテル系、エステル系、カーボネート系等任意のものを用いることができる。カーシート用などに用いる場合には、耐久性の観点より、エーテル系及び／又はカーボネート系のポリウレタン樹脂が好ましく、特にカーボネート系ポリウレタン樹脂が好ましい。また、ポリウレタン樹脂は、ホットメルト型、湿気硬化型又は２液反応型のポリウレタン樹脂が好ましく用いられる。
ウレタン樹脂積層体が後述する防水布帛である場合、接着層を形成する樹脂溶液には、基布とバリア層、基布と中間層、又は基布と表皮層との剥離強度（接着強度）の向上の観点より架橋剤や触媒を含んでいることが好ましい。また、架橋剤は、イソシアネート系、メラミン系、オキサゾリン系、カルボジイミド系、エポキシ系、アジリジン系など特に限定されるものではない。官能基を３以上有する架橋剤が好ましく、官能基を３以上有するイソシアネート系架橋剤がより好ましい。官能基を３以上有するイソシアネート系架橋剤については後述する。
また、イソシアネート系架橋剤は、ブロックタイプ、非ブロックタイプいずれであってもよい。前記触媒としてはポリウレタン樹脂を含む層で説明したものと同様である。
これらのポリウレタン樹脂は、いずれか１種が単独で用いられても、２種以上が組み合わされて用いられてもよい。
また、接着層は、無孔質膜であっても多孔質膜であってもよい。
【００２１】
ポリウレタン樹脂を得る方法は、特に限定されず、従来公知の製造方法で合成されたものを用いてもよいし、市販品を用いてもよい。従来公知の製造方法、及び市販品については、ポリウレタン樹脂を含む層においての説明と同様である。
【００２２】
本実施形態の接着層の厚みは、用途等に応じた求められる性能によっても異なり、また、接着層が無孔質膜であるか、多孔質膜であるかによっても異なるが１μｍ以上５０００μｍ以下が好ましい。
無孔質膜の場合の接着層の厚みは、１μｍ以上であることが好ましく、１０μｍ以上であることがより好ましく、２０μｍ以上であることがさらに好ましい。また、前記接着層の厚みは、５００μｍ以下であることが好ましく、３００μｍ以下であることがより好ましく、１００μｍ以下であることがさらに好ましい。なお、上述した上限値及び下限値は、任意に組み合わせることができる。
多孔質膜の場合の接着層の厚みは、１０μｍ以上であることが好ましく、５０μｍ以上であることがより好ましい。また、前記接着層の厚みは、１０００μｍ以下であることが好ましく、７００μｍ以下であることがより好ましく、５００μｍ以下であることがさらに好ましい。なお、上述した上限値及び下限値は、任意に組み合わせることができる。
どちらの場合も、前記下限値以上であると接着する層との剥離強度（接着強度）が十分となり、前記上限値以下であると得られるウレタン樹脂積層体の風合いが硬くなることを抑制することができる。
本明細書において「接着層の厚み」とは、ウレタン樹脂積層体における接着層の積層方向の寸法を意味する。詳細は実施例で説明するが、接着層の厚みは、例えば、ウレタン樹脂積層体の積層方向の断面を電子顕微鏡で観察することによって求めることができる。
また、接着層として多孔質膜を用いた場合、前記ウレタン樹脂積層体が合成皮革、人工皮革等の場合、ボリューム感のある合成皮革、人工皮革等が得られる。
【００２３】
また、接着層には、本発明の目的を逸脱しない範囲で、着色のための顔料や意匠性や触感を変えるための球状粒子や紫外線吸収剤、酸化防止剤、抗菌剤、赤外線反射材、消臭剤、ＳＲ剤、帯電防止剤、発泡剤、難燃剤などを含んでいてもよい。
【００２４】
＜バリア層＞
本実施形態においてバリア層は、日焼け止めクリームが接着層、中間層等に浸透するのを防ぐために設けられる層である。前記バリア層にとしては、ビニルアルコール系共重合体を用いることが好ましい。ビニルアルコール系共重合体としては、ポリビニルアルコール樹脂、エチレン−ビニルアルコール樹脂などが例として挙げられる。なお、ポリビニルアルコール樹脂、エチレン−ビニルアルコール樹脂は、酢酸基を持つものを含んでいてもよい。これらのポリビニルアルコール系共重合体は、いずれか１種が単独で用いられても、２種以上が組み合わされて用いられてもよい。また、本発明の目的を逸脱しない範囲で塩化ビニル樹脂など他の樹脂を配合して用いてもよい。
【００２５】
ポリビニルアルコール系樹脂を得る方法は、特に限定されず、従来公知の製造方法で合成されたものを用いてもよいし、市販品を用いてもよい。従来公知のポニビニルアルコール系樹脂の製造方法としては、ポリ酢酸ビニル系樹脂をけん化することにより製造する方法が例として挙げられる。ポリ酢酸ビニル系樹脂は、酢酸ビニルの単独重合体であるポリ酢酸ビニルのほか、酢酸ビニルと酢酸ビニルに共重合可能な他の単量体との共重合体であることもできる。酢酸ビニルに共重合可能な他の単量体としては、例えば、不飽和カルボン酸類、オレフィン類、ビニルエーテル類、不飽和スルホン酸類、アンモニウム基を有するアクリルアミド類などが挙げられる。
従来公知のポリビニルアルコール樹脂の製造方法としては、酢酸ビニルを重合して得られるポリ酢酸ビニルをけん化することにより製造する方法が例として挙げられる。
また、従来公知のエチレン−ビニルアルコール樹脂の製造方法としては、エチレンと酢酸ビニルを共重合して得られるエチレン−酢酸ビニル共重合体をけん化することにより製造する方法が例として挙げられる。
ポリビニルアルコールの市販品としては、株式会社クラレのクラレポバールＰＶＡ２０５（商標）が例として挙げられる。エチレン−ビニルアルコール樹脂の市販品としては、株式会社クラレの１６ＤＸが例として挙げられる。
【００２６】
得られるウレタン樹脂積層体の外観品位や意匠性の観点及び環境配慮の観点からポリビニルアルコール系樹脂の中でもポリビニルアルコール樹脂が好ましい。前記エチレン−ビニルアルコール共重合体は、水に溶解させることができないため、プロピルアルコールなどの各種有機溶剤に溶解して用いる必要がある。一方、ポリビニルアルコール樹脂は、有機溶剤を含まない水溶液とすることができるため、ウレタン樹脂積層体の製造上における環境配慮の点から好ましい。
【００２７】
バリア層には、着色のための顔料や意匠性や触感を変えるための球状粒子や紫外線吸収剤、酸化防止剤、抗菌剤、赤外線反射材、消臭剤、ＳＲ剤、帯電防止剤、発泡剤、難燃剤などを含んでいてもよい。
【００２８】
本実施形態のバリア層の厚みは、０．１μｍ以上であることが好ましく、１μｍ以上であることがより好ましく、５μｍ以上であることがさらに好ましい。また、前記バリア層の厚みは、１００μｍ以下であることが好ましく、６０μｍ以下であることがより好ましく、４０μｍ以下であることがさらに好ましい。なお、上述した上限値及び下限値は、任意に組み合わせることができる。
前記下限値以上であると、日焼け止めクリームによる膨潤抑制効果が向上し、前記上限値以下であると、得られるウレタン樹脂積層体の風合いが硬くなることを抑制することができる。
本明細書において、「バリア層の厚み」とは、ウレタン樹脂積層体におけるバリア層の積層方向の寸法を意味する。詳細は実施例で説明するが、バリア層の厚みは、例えば、ウレタン樹脂積層体の積層方向の断面を電子顕微鏡で観察することによって求めることができる。
また、バリア層は、日焼け止めクリームによる膨潤を抑制するとの観点から無孔質膜であることが好ましい。
【００２９】
＜基布＞
本実施形態の基布としては、ポリエステル、ナイロン、アクリル、ポリウレタン、アセテート、レーヨン、ポリ乳酸、アラミドなどの化学繊維、綿、麻、絹、羊毛等の天然繊維やこれらの混繊、混紡、交織品、交編品であってもよく、特に限定されるものではない。また、それらは織物、編物、不織布等いかなる形態であってもよい。
また、接着層と基布との接着性を高めるとの観点からは起毛やサンディングやバフィングなど、基布の表面に毛羽を発生させておくとよい。また、肌触りをやさしくしたり、風合いを柔らかくする観点からは、基布の片面又は両面に起毛やサンディングやバフィングなどを施してもよい。
また、基布は、染色、捺染をはじめ、制電加工、撥水加工、抗菌防臭加工、制菌加工、難燃性、紫外線遮蔽加工、消臭加工、吸水加工、吸湿加工などを施してあってもよい。
また、織物、編物、不織布等の上に、ポリウレタン樹脂等からなる多孔質層を有するものであってもよい。
また、人工皮革を得る場合には、基布として、マイクロファイバーを用いた不織布ベースのものやマイクロファイバーを用いた不織布に樹脂を含浸させたものを用い、例えば、東レ株式会社のエクセーヌ（登録商標）や株式会社クラレのクラリーノ（登録商標）の銀面を付与する前の人工皮革を用いればよい。
本実施形態の基布の厚みは前記ウレタン樹脂積層体の用途やデザイン等に応じ任意に設定すればよいが、前記ウレタン樹脂積層体が人工皮革、又は合成皮革の場合、１００μｍ以上であることが好ましく、３００μｍ以上であることがより好ましく、５００μｍ以上であることがさらに好ましい。また、前記基布の厚みは、６０００μｍ以下であることが好ましく、４０００μｍ以下であることがより好ましく、２０００μｍ以下であることがさらに好ましい。なお、上述した上限値及び下限値は、任意に組み合わせることができる。
前記下限値以上であると、得られる人工皮革、又は合成皮革の強度と外観品位を向上させることができる。また、前記上限値以下であると、得られる人工皮革、又は合成皮革の風合いや取扱い性を向上させることができる。
本実施形態の基布の厚みは、前記ウレタン樹脂積層体が防水布帛の場合、３０μｍ以上であることが好ましく、５０μｍ以上であることがより好ましく、１００μｍ以上であることがさらに好ましい。また、前記基布の厚みは、１０００μｍ以下であることが好ましく、８００μｍ以下であることがより好ましく、５００μｍ以下であることがさらに好ましい。なお、上述した上限値及び下限値は、任意に組み合わせることができる。
前記下限値以上であると、得られる防水布帛の強度と外観品位を向上させることができる。また、前記上限値以下であると、得られる防水布帛の風合いや取扱い性を向上させることができる。
本明細書において「基布の厚み」とは、ウレタン樹脂積層体における基布の積層方向の寸法を意味する。詳細は実施例で説明するが、基布の厚みは、例えば、ウレタン樹脂積層体の積層方向の断面を電子顕微鏡で観察することによって求めることができる。
【００３０】
本実施形態のウレタン樹脂積層体は、前述したポリウレタン樹脂を含む表皮層、ビニルアルコール系共重合体を含むバリア層、ポリウレタン樹脂を含む接着層、基布以外にも本発明の目的を逸脱しない範囲でさらに表面処理層、中間層等の他の層を有していてもよい。
【００３１】
＜表面処理層＞
表面処理層に用いられる樹脂は、本発明の目的を逸脱しない範囲で任意に選択することができ、ポリウレタン樹脂、シリコーン樹脂、フッ素樹脂、塩化ビニル樹脂、アクリル樹脂、ナイロン樹脂、ポリオレフィン樹脂等を挙げることができる。これらの樹脂は、いずれか１種が単独で用いられても、２種以上が組み合わされて用いられてもよい。得られるウレタン樹脂積層体の触感の観点からは、ポリウレタン樹脂を含むことが好ましくエーテル系、エステル系、カーボネート系等任意のものを用いることができる。これらのポリウレタン樹脂は、いずれか１種が単独で用いられても、２種以上が組み合わされて用いられてもよい。
また、カーシート用などに用いる場合には耐久性の観点より、エーテル系及び／又はカーボネート系のポリウレタン樹脂が好ましく、特にカーボネート系ポリウレタン樹脂が好ましい。
また、ウレタン樹脂積層体が人工皮革、又は合成皮革であって、前記ウレタン樹脂積層体の表面に汚れ除去性を付与したい場合には、フッ素変性やシリコーン変性されたポリウレタン樹脂を用いることが好ましく、特にシリコーン変性ポリカーボネート系ウレタン樹脂を用いることが好ましい。
【００３２】
ポリウレタン樹脂を得る方法は、特に限定されず、従来公知の製造方法で合成されたものを用いてもよいし、市販品を用いてもよい。従来公知の製造方法、及び市販品については、ポリウレタン樹脂を含む層においての説明と同様である。
【００３３】
本実施形態の表面処理層の厚みは、０．０１μｍ以上であることが好ましく、０．１μｍ以上であることがより好ましく、１μｍ以上であることがさらに好ましい。また、前記表面処理層の厚みは、３０μｍ以下であることが好ましく、２０μｍ以下であることがより好ましく、１０μｍ以下であることがさらに好ましい。なお、上述した上限値及び下限値は、任意に組み合わせることができる。
前記下限値以上であると、磨耗強度の向上や風合いや触感の付与や着色、また、防汚性能、消臭性能など各種機能性など表面処理層を設けた目的を十分に得ることができ、前記上限値以下であると、得られるウレタン樹脂積層体の風合いが硬くなることを抑制することができる。
本明細書において「表面処理層の厚み」とは、ウレタン樹脂積層体における表面処理層の積層方向の寸法を意味する。詳細は実施例で説明するが、表面処理層の厚みは、例えば、ウレタン樹脂積層体の積層方向の断面を電子顕微鏡で観察することによって求めることができる。
【００３４】
＜中間層＞
本実施形態の形態において、前記ウレタン樹脂積層体のボリューム感（厚み）を増すため、若しくはウレタン樹脂積層体が後述する防水布帛である場合で前記ウレタン樹脂積層体の防水性の向上の目的で、任意ではあるが例えば、表皮層と接着層、表皮層とバリア層、バリア層と接着層の間に１層以上の中間層を設けてもよい。
中間層は、無孔質膜であっても、多孔質膜であってもよく、目的のウレタン樹脂積層体に応じて選択すればよい。
また、中間層の厚みも、特に限定されるものではなく、無孔質膜であるか、多孔質膜であるかによっても異なるが１μｍ以上５０００μｍ以下であることが好ましい。
本明細書において「中間層の厚み」とは、ウレタン樹脂積層体における中間層の積層方向の寸法を意味する。詳細は実施例で説明するが、中間層の厚みは、例えば、ウレタン樹脂積層体の積層方向の断面を電子顕微鏡で観察することによって求めることができる。
中間層を形成する樹脂はポリウレタン樹脂が好ましい。カーシート用などに用いる場合には、耐久性の観点より、エーテル系及び／又はカーボネート系のポリウレタン樹脂が好ましく、特にカーボネート系ポリウレタン樹脂が好ましい。これらのポリウレタン樹脂は、いずれか１種が単独で用いられても、２種以上が組み合わされて用いられてもよい。
【００３５】
ポリウレタン樹脂を得る方法は、特に限定されず、従来公知の製造方法で合成されたものを用いてもよいし、市販品を用いてもよい。従来公知の製造方法、及び市販品については、ポリウレタン樹脂を含む層においての説明と同様である。
【００３６】
ウレタン樹脂積層体の総厚みは、前記ウレタン樹脂積層体が人工皮革、又は合成皮革の場合、１２０μｍ以上であることが好ましく、３５０μｍ以上であることがより好ましく、５５０μｍ以上であることがさらに好ましい。また、前記ウレタン樹脂積層体の総厚みは、１００００μｍ以下であることが好ましく、８０００μｍ以下であることがより好ましく、４０００μｍ以下であることがさらに好ましい。なお、上述した上限値及び下限値は、任意に組み合わせることができる。
ウレタン樹脂積層体の総厚みは、前記ウレタン樹脂積層体が防水布帛の場合、５０μｍ以上であることが好ましく、７０μｍ以上であることがより好ましく、１２０μｍ以上であることがさらに好ましい。また、前記ウレタン樹脂積層体の総厚みは、１０００μｍ以下であることが好ましく、８５０μｍ以下であることがより好ましく、５５０μｍ以下であることがさらに好ましい。なお、上述した上限値及び下限値は、任意に組み合わせることができる。
本明細書において「ウレタン樹脂積層体の総厚み」とは、ウレタン樹脂積層体の積層方向の寸法を意味する。すなわち、「ウレタン樹脂積層体の総厚み」とは、表皮層の厚み、バリア層の厚み、接着層の厚み、基布の厚み、表面処理層の厚み、中間層の厚み、その他ウレタン樹脂積層体に含まれる全ての層の厚みを合計した厚みを意味する。
【００３７】
詳細は実施例で説明するが、ウレタン樹脂積層体の総厚みは、例えば、ウレタン樹脂積層体の積層方向の断面を電子顕微鏡で観察することによって求めることができる。また、ウレタン樹脂積層体の総厚みは、前記表皮層の厚み、前記バリア層の厚み、前記接着層の厚み、前記基布の厚み、前記表面処理層の厚み、前記中間層の厚み、その他ウレタン樹脂積層体に含まれる全ての層の厚みをそれぞれ測定し、その値を合計することによっても得ることができる。
【００３８】
上述した各層を任意に積層させて、本実施形態のウレタン樹脂積層体を得ることができる。本実施形態のウレタン樹脂積層体がポリウレタン樹脂を含む層として表皮層を含む場合、バリア層と前記表皮層は接合されていることが好ましく、前記表皮層が基布のある方とは反対側に位置していることが好ましい。以下、特に好ましい積層構成を図１〜４を参照しながら説明する。
【００３９】
（第１実施形態：合成皮革）
以下、本発明の第１実施形態に係るウレタン樹脂積層体について、図１を参照して説明を行う。
本実施形態のウレタン樹脂積層体２０は、合成皮革又は人工皮革である。特に銀付といわれる表皮層を有する合成皮革又は人工皮革である。
【００４０】
本実施形態の合成皮革は、ポリウレタン樹脂を含む表皮層１０と、ビニルアルコール系共重合体を含むバリア層１１と、ポリウレタン樹脂を含む接着層１２と、基布１３と、がこの順番にて積層されているウレタン樹脂積層体２０である。すなわち、表皮層１０がバリア層１１に対して基布１３のある方とは反対側に位置していることを特徴とする。
本実施形態のウレタン樹脂積層体２０は、自動車用シート等の自動車用内装材、ソファー等の家具、鞄、スマートフォンケース、衣服、手袋、帽子、靴、ボールやグローブ等などに主として用いられるがこれらに限定されるものではない。
【００４１】
本実施形態では、前記表皮層１０と前記バリア層１１が接合されている。本実施形態のウレタン樹脂積層体が例えば合成皮革であり、カーシートに用いられる場合は、前記ウレタン樹脂積層体の基布のある方とは反対側の面がシートに座る人と接する面となる。以下、本明細書において、ウレタン樹脂積層体の基布のある方とは反対側を「外側」といい、最も外側に位置している層を「最外層」と言う。すなわち、前記第１実施形態においては、最外層は、表皮層１０となる。
また、本実施形態のウレタン樹脂積層体を自動車用シートや靴などに用いる場合には、合成皮革の磨耗強度を向上させるため、表皮層１０のさらに外側に表面処理層を有する構成とすることが好ましい。この場合、本実施形態のウレタン樹脂積層体の最外層は表面処理層となる。前記表面処理層を最外層として有することで、得られるウレタン樹脂積層体の磨耗強度の向上や風合いや触感の付与や着色、また、防汚性能、消臭性能など各種機能性、意匠性を付与することが可能となる。
なお、表面処理層は、表皮層１０の全面を隙間なく覆うものが好ましいが、ドット状や格子状など表皮層１０の一部を覆うものであってもよい。
【００４２】
合成皮革のボリューム感（厚み）を増すために、前記バリア層１１を多孔質層としたり、前記ウレタン樹脂積層体中に１層以上の中間層を設けたり、基布の表面に多孔質層を設けてもよい。
【００４３】
本実施形態のウレタン樹脂積層体２０は、バリア層１１を有することにより、ポリウレタン樹脂を含む接着層１２、及び中間層への日焼け止めクリームの浸透を防ぎ、結果として前記ウレタン樹脂積層体２０の膨潤を抑え、かつポリウレタン樹脂を含む表皮層１０が前記バリア層１１よりも外側にあることで、触感のよさを保てるという効果を得ることができる。
【００４４】
（第２実施形態：合成皮革）
以下、本発明の２実施形態に係るウレタン樹脂積層体について、図２を参照して説明を行う。
本実施形態のウレタン樹脂積層体２１は、合成皮革又は人工皮革である。特に銀付といわれる表皮層を有する合成皮革又は人工皮革である。
本実施形態のウレタン樹脂積層体は、自動車用内装材、家具、鞄、スマートフォンケース、衣服、手袋、帽子、靴、ボールやグローブ等などに主として用いられるがこれらに限定されるものではない。
【００４５】
本実施形態の合成皮革は、ビニルアルコール系共重合体を含むバリア層１１とポリウレタン樹脂を含む表皮層１０とポリウレタン樹脂を含む接着層１２と基布１３がこの順番にて積層されているウレタン樹脂積層体２１である。
第１実施形態に係るウレタン樹脂積層体２０とは、バリア層１１が表皮層１０よりも外側に積層されている点が異なる。本実施形態では、バリア層１１が表皮層１０よりも外側にあるため、日焼け止めクリームに対する膨潤性を抑える効果がより発揮されやすい。
【００４６】
前記第２実施形態のように最外層としてバリア層１１をポリウレタン樹脂を含む表皮層１０よりも外側の表面に設けた場合、表皮層１０が最外層にあるものに比べ、光沢があり、また、触感が大きく異なるおそれがある。したがって、本実施形態のバリア層１１には、得られるウレタン樹脂積層体の触感や光沢をポリウレタン樹脂からなる表皮層が外側の表面に有するものに近づける目的により、塩化ビニル樹脂、アクリル樹脂、シリコーン樹脂、シリコーンゴム、無機微粒子などからなる粒状物等を添加してもよい。
これらの粒状物は、０．１〜３０μｍ程度のものが好ましく、１〜１０μｍのものがより好ましい。
【００４７】
また、バリア層１１を最外層とした場合には、前記の通り光沢があり、また、触感が大きく異なるおそれがある。この点を解消したい場合にはバリア層１１のさらに外側に表面処理層を設けることが好ましい。なお、表面処理層は、バリア層１２の全面を隙間なく覆うものが好ましいが、ドット状や格子状などバリア層の一部を覆うものであってもよい。
合成皮革のボリューム感（厚み）を増すために、前記バリア層を多孔質層としたり、表皮層と接着層の間に１層以上の中間層を有するものとしたり、基布の表面に多孔質層を有するものとしてもよい。
【００４８】
本実施形態のウレタン樹脂積層体２１は、バリア層１１を有することにより、ポリウレタン樹脂を含む表皮層１０、接着層１２、及び中間層への日焼け止めクリームの浸透を防ぎ、結果として前記ウレタン樹脂積層体２１の膨潤を抑制することができる。
【００４９】
（第３実施形態及び第４実施形態：防水布帛）
以下、本発明の第３実施形態、及び第４実施形態に係るウレタン樹脂積層体について、図３、及び４を参照して説明を行う。
本実施形態のウレタン樹脂積層体は、防水布帛である。前記ウレタン樹脂積層体中に防水性を有する膜を有していることにより、防水布帛となる。防水布帛としての防水性のレベルや触感等の観点からは、前記ウレタン樹脂積層体中に防水性を有する膜としてポリウレタン樹脂を含む膜やポリテトラフルオロエチレン膜を有していることが好ましい。
【００５０】
第３実施形態、及び第４実施形態の防水布帛は、ポリウレタン樹脂を含む層と、ビニルアルコール系共重合体を含むバリア層、を有する積層体が基布に貼り合わされた防水性を有するウレタン樹脂積層体である。上述した通り、防水性を有するためには、防水性を有する膜を有している必要があり、前記防水性を有する膜は、前記ポリウレタン樹脂を含む層に含まれていてもよいし、別の層として含まれていてもよい。
第１実施形態、第２実施形態に係るウレタン樹脂積層体は天然皮革を模したものであるが、第３実施形態、及び第４実施形態に係るウレタン樹脂積層体は、防水性を有する布帛の代用として用いるものであり、レインウエア―、ヤッケ、ウインドブレーカー、スキーウエア―、靴、帽子、手袋、寝袋、シーツ、テントなどに用いられるが、これらに限定されるものではない。以下、図３、及び４を参照して第３実施形態、及び第４実施形態に係るウレタン樹脂積層体を説明する。
【００５１】
第３実施形態の防水布帛であるウレタン樹脂積層体は、ビニルアルコール系共重合体を含むバリア層１１と、ポリウレタン樹脂を含む表皮層１４と、ポリウレタン樹脂を含む接着層１２と、基布１５と、をこの順に有するウレタン樹脂積層体２２である。すなわち、表皮層１４がバリア層１１に対して基布１５のある方に位置していることを特徴とする。
【００５２】
第４実施形態の防水布帛であるウレタン樹脂積層体は、ポリウレタン樹脂を含む表皮層１４と、ビニルアルコール系共重合体を含むバリア層１１と、ポリウレタン樹脂を含む接着層１２と、基布１５と、をこの順に有するウレタン樹脂積層体２３である。すなわち、表皮層１４がバリア層１１に対して基布１５のある方とは反対側に位置していることを特徴とする。
【００５３】
前記第３実施形態において、例えば、ビニルアルコール系共重合体を含むバリア層１１とポリウレタン樹脂を含む表皮層１４の間、前記表皮層１４とポリウレタン樹脂を含む接着層１２の間、前記接着層１２と基布１５の間に防水性を有する膜として多孔質のポリテトラフルオロエチレン膜（以下、多孔質ＰＴＦＥ膜ともいう。）等を有していてもよく、前記表皮層１４と前記接着層１２の間、又は前記接着層１２と基布１５の間に多孔質ＰＴＦＥ膜等を有していることが好ましい。
また、前記第４実施形態において、例えば、ポリウレタン樹脂を含む表皮層１４とビニルアルコール系共重合体を含むバリア層１１の間、前記バリア層１１とポリウレタン樹脂を含む接着層１２の間、前記接着層１２と基布１５の間に防水性を有する膜として多孔質ＰＴＦＥ膜等を有していてもよく、前記接着層１２と基布１５の間、又は前記バリア層１１と前記接着層１２の間に多孔質ＰＴＦＥ膜等を有していることが好ましい。
【００５４】
前記第３実施形態、及び第４実施形態のウレタン樹脂積層体を、レインウエア―等に用いた場合、基布１５側が外側（肌側と反対面）となってもよいし、第３実施形態ではバリア層１１側が、第４実施形態では表皮層１４側が外側（肌側と反対面）となってもよい。
第３実施形態は、バリア層１１が直接、日焼け止めクリームと接触する可能性が高いため、日焼け止めクリームに対する膨潤性を抑える効果がより効果的であり、防水性にも優れるものである。
、第４実施形態は、表皮層１４が肌に直接接触する可能性が高いが、肌に触れた際の触感がよく、また、表皮層１４の次にバリア層１１も有しているため、膨潤性を抑えながら防水性も維持することができる。
【００５５】
得られる防水性布帛の耐水度は、５００ｍｍ以上が好ましい。なお、耐水度は、ＪＩＳ  Ｌ１０９２  耐水度試験（静水圧法）Ａ法（低水圧法）に準じて測定することができる。耐水度測定時における表側（水に当たる試験片の面）としては、防水布帛の各面で測定し、両面とも５００ｍｍ以上を有しているとよい。
【００５６】
前記第１実施形態、第２実施形態と同様に、第３実施形態、及び第４実施形態においても、本発明の目的を逸脱しない範囲で、最外層に表面処理層を有していてもよい。第３実施形態の場合、最外層に位置するバリア層１１のさらに外側に表面処理層が積層される。第４実施形態の場合、最外層に位置する表皮層１４のさらに外側に表面処理層が積層される。
表面処理層は、得られる防水布の磨耗強度の向上や風合いや触感の付与や着色、また、消臭性能など各種機能性、意匠性を付与するために有するものである。
なお、表面処理層は、第３実施形態においてはバリア層１１、第４実施形態においては表皮層１４の全面を隙間なく覆うものが好ましいが、ドット状や格子状など表皮層の一部を覆うものであってもよい。
【００５７】
本実施形態の形態においても、任意であるが、防水性の向上等の目的で、例えば、表皮層と接着層の間に１層以上の中間層を設けてもよい。中間層は、無孔質膜であっても、多孔質膜であってもよく、目的の防水布帛に応じて選択すればよい。前記中間層としては、すでに前述した中間層を構成する樹脂を用いてもよいし、本実施形態においては、ポリテトラフルオロエチレンの多孔質膜などを用いることもできる。
【００５８】
（第１実施形態のウレタン樹脂積層体の製造方法）
次に、第１実施形態のウレタン樹脂積層体：その中でも合成皮革の一製造方法について説明をおこなう。なお、本発明は以下の製造方法に限定されるものではない。また、上記にて説明した事項については一部説明を省略する。
【００５９】
本実施形態の合成皮革の製造方法は、離型性基材の上に、ポリウレタン樹脂を含む樹脂溶液を塗布し表皮層を形成する工程、前記表皮層の上に、ビニルアルコール系共重合体を含む樹脂溶液を塗布し、バリア層を形成する工程、前記バリア層と、基布とを、接着剤を介して貼り合わせる工程、を含むものである。
【００６０】
本実施形態で使用される離型性基材は、特に限定はないが、ポリウレタン樹脂、ポリビニルアルコール樹脂に対して離型性を有する基材、又は離型処理を施した基材であればよい。例えば、離型紙、離型布、撥水処理布、ポリエチレン樹脂、又はポリプロピレン樹脂などからなる離型フィルム、フッ素樹脂離型フィルムなどが例として挙げられる。前記離型性基材は凹凸模様を有していてもよく、このような離型性基材を用いることにより、人工皮革、合成皮革の表面にダル感や光沢感を付与したり、シボを成形するなどして意匠性を付与することができる。
【００６１】
まず、表皮層を形成するため離型性基材の上に、ポリウレタン樹脂を含む樹脂溶液を塗布する。ポリウレタン樹脂溶液は、ポリウレタン樹脂を溶媒に溶解、分散、乳化等したものである。溶媒は、水、ジメチルホルムアミド（以下、ＤＭＦとも言う）、メチルエチルケトン、トルエン、エチルアルコール等やこれらの配合物など任意のものを用いることができるが、環境負荷の観点からは有機溶剤を用いずに、水を用いることが好ましい。
また、ポリウレタン樹脂を含む樹脂溶液は、溶剤を含まずにポリウレタン樹脂を加熱により溶融したものであってもよい。
【００６２】
前記樹脂溶液には、日焼け止めクリームによるポリウレタン樹脂膜の膨潤抑制及び表皮層の磨耗強度及びバリア層との剥離強度（接着強度）の向上の観点より架橋剤や触媒を含んでいるとよい。前記触媒は、ポリウレタン樹脂を含む層で説明したものと同様のものを用いることができる。また、架橋剤は、イソシアネート系、メラミン系、オキサゾリン系、カルボジイミド系、エポキシ系、アジリジン系など特に限定されるものではない。官能基を３以上有する架橋剤が好ましく、官能基を３以上有するイソシアネート系架橋剤がより好ましい。
【００６３】
官能基を３以上有するポリイソシアネート系架橋剤としては、例えば、有機ジイソシアネート（３モル）とトリメチロールプロパン（ＴＭＰ）（１モル）を反応させたウレタン変性体（例えば、ＨＤＩ又はＩＰＤＩ又はＴＤＩとＴＭＰとを反応させた変性体など）、有機ジイソシアネート（３モル）と水（１モル）を反応させたビューレット変性体（例えば、ＨＤＩ又はＩＰＤＩと水を反応させた変性体など）、有機ジイソシアネートのイソシアヌレート変性体（例えば、ＨＤＩ又はＩＰＤＩ又はＴＤＩの３量体など）、前記変性体の２量体（例えば、前記ウレタン変性体又はビューレット変性体又はイソシアヌレート変性体（２モル）と水又はＥＧ（１モル）とを反応させた変性体など）、前記変性体の３量体（例えば、前記ウレタン変性体又はビューレット変性体又はイソシアヌレート変性体（３モル）と水又はＥＧ（２モル）とを反応させた変性体など）など、及びこれらの２種以上の混合物などが挙げられる。上記においてＨＤＩはヘキサメチレンジイソシアネート、ＩＰＤＩは、イソホロンジイソシアネート、ＴＤＩはトルエンジイソシアネートを示す。
これらのうち好ましいものは、脂肪族ジイソシアネートを用いた前記変性体である脂肪族ポリイソシアネート及び脂環式ジイソシアネートを用いた前記変性体である脂環式ポリイソシアネート及びこれらの２種以上の混合物が挙げられ、さらに好ましくはイソシアヌレート変性体の脂肪族ポリイソシアネート、イソシアヌレート変性体の脂環式ポリイソシアヌレート及びこれらの２種以上の混合物が挙げられ、特に好ましくはＨＤＩのイソシアヌレート変性体、ＩＰＤＩのイソシアヌレート変性体及びこれらの混合物が挙げられる。官能基数の上限は特に限定されるものではないが５程度である。
また、イソシアネート系架橋剤は、ブロックタイプ、非ブロックタイプいずれであってもよい。
【００６４】
また、前記樹脂溶液には、着色のための顔料や意匠性や触感を変えるための球状粒子や紫外線吸収剤、酸化防止剤、抗菌剤、赤外線反射材、消臭剤、ＳＲ剤、帯電防止剤、難燃剤、触媒などが含まれていてもよい。
【００６５】
離型性基材への前記樹脂溶液の塗布は、ナイフコーター、バーコーター、コンマコーター、ダイコーター、押出しコ−ター等公知の方法で塗布すればよい。
樹脂溶液を塗布した後、６０℃〜１５０℃にて、１５秒間から６０分間程度乾燥し溶媒を揮発させ、必要に応じて１３０℃〜１８０℃にて１５秒間〜６０分間熱処理を行い、表皮層を形成する。
次のバリア層を形成する工程は、引き続き連続して行ってもよいし、各工程ごとにエージングを行ってもよい。エージング条件は室温〜９０℃程度で、０．５時間〜１００時間程度である。
【００６６】
次に、表皮層の上に、ビニルアルコール系共重合体を含む樹脂溶液を塗布し、バリア層を形成する。
ビニルアルコール系共重合体を含む樹脂溶液は、溶媒に溶解、分散、乳化等したものを用いる。溶媒は、水、ＤＭＦ、メチルエチルケトン、トルエン、エチルアルコール、メチルアルコール等やこれらの配合物など任意のものを用いることができるが、環境負荷の観点からは有機溶剤を用いずに、水を用いることが好ましい。
また、ビニルアルコール系共重合体を含む樹脂溶液は、ビニルアルコール系共重合体を加熱により溶融したものであってもよい。
前記ビニルアルコール系共重合体を含む樹脂溶液に、塩化ビニル樹脂、アクリル樹脂、シリコーン樹脂、シリコーンゴム、無機微粒子などからなる粒状物等を添加してもよい。
【００６７】
前記樹脂溶液には、表皮層との剥離強度（接着強度）の向上の観点より架橋剤や触媒を含んでいることが好ましい。また、架橋剤は、イソシアネート系、メラミン系、オキサゾリン系、カルボジイミド系、エポキシ系、アジリジン系など特に限定されるものではない。官能基を３以上有する架橋剤が好ましく、官能基を３以上有するイソシアネート系架橋剤がより好ましい。官能基を３以上有するイソシアネート系架橋剤とは前記の表皮層の製造方法にて説明したものと同様である。また、イソシアネート系架橋剤は、ブロックタイプ、非ブロックタイプいずれであってもよい。
【００６８】
また、前記樹脂溶液には、着色のための顔料や意匠性や触感を変えるための球状粒子や紫外線吸収剤、酸化防止剤、抗菌剤、赤外線反射材、消臭剤、ＳＲ剤、帯電防止剤、難燃剤などが含まれていてもよい。
【００６９】
表皮層の上への前記樹脂溶液の塗布は、ナイフコーター、バーコーター、コンマコーター、ダイコーター、押出しコ−ター等公知の方法で塗布すればよい。
樹脂溶液を塗布した後、６０℃〜１５０℃にて、１５秒間から６０分間程度乾燥し溶媒を揮発させ、必要に応じて１３０℃〜１８０℃にて１５秒間〜６０分間熱処理を行いバリア層を形成する。
次のバリア層と、基布とを、接着剤を介して貼り合わせる工程は、引き続き連続して行ってもよいし、エージング後を行ってもよい。エージング条件は室温〜９０℃程度で、０．５時間〜１００時間程度である。
【００７０】
バリア層と、基布とを、接着剤を介して貼り合わせる工程は、バリア層の上に接着剤を塗布して接着層を形成した後に基布を貼り合わせてもよいし、基布上に接着剤を塗布して接着層を形成した後にバリア層を貼り合わせてもよい。以下、バリア層の上に接着剤を塗布して接着層を形成した後に基布を貼り合わせる方法について説明を行う。
接着層を形成するためのポリウレタン樹脂を含む樹脂溶液は、ポリウレタン樹脂を溶媒に溶解、分散、乳化等したものである。溶媒は、水、ＤＭＦ、メチルエチルケトン、トルエン、エチルアルコール等やこれらの配合物など任意のものを用いることができるが、環境負荷の観点からは有機溶剤を用いずに、水を用いることが好ましい。
また、ポリウレタン樹脂を含む樹脂溶液は、溶剤を含まずに加熱によりポリウレタン樹脂を溶融したものであってもよい。
【００７１】
前記樹脂溶液には、バリア層と基布、又は中間層と基布との剥離強度（接着強度）の向上の観点より架橋剤や触媒を含んでいることが好ましい。前記触媒は、ポリウレタン樹脂を含む層で説明したものと同様のものを用いることができる。また、架橋剤は、イソシアネート系、メラミン系、オキサゾリン系、カルボジイミド系、エポキシ系、アジリジン系など特に限定されるもものではない。官能基を３以上有する架橋剤が好ましく、官能基を３以上有するイソシアネート系架橋剤がより好ましい。官能基を３以上有するイソシアネート系架橋剤とは前記の表皮層の製造方法にて説明したものと同様である。また、イソシアネート系架橋剤は、ブロックタイプ、非ブロックタイプいずれであってもよい。
【００７２】
また、前記樹脂溶液には、着色のための顔料や意匠性や触感を変えるための球状粒子や紫外線吸収剤、酸化防止剤、抗菌剤、赤外線反射材、消臭剤、ＳＲ剤、帯電防止剤、発泡剤、難燃剤、触媒などが含まれていてもよい。
【００７３】
バリア層の上への前記樹脂溶液の塗布は、ナイフコーター、バーコーター、コンマコーター、ダイコーター、押出しコ−ター等公知の方法で塗布すればよい。
樹脂溶液を塗布した後、必要に応じ６０℃〜１５０℃にて、１５秒間から６０分間程度乾燥し溶媒を揮発させ接着層を形成する。
加熱によりポリウレタン樹脂を溶融させた樹脂溶液を用いた場合には、架橋剤や発泡剤の状況に合わせて、バリア層の上に前記樹脂溶液を塗布した後、ポリウレタン樹脂を硬化したり、また、加熱により前記樹脂溶液に含まれる架橋剤を反応させたり、発泡剤を発泡させたりし、接着層を多孔質としてもよい。なお、発泡剤はポリウレタン樹脂を加熱溶融させたときに、発泡するタイプのものであってもよい。
【００７４】
なお、接着層の形成は、次の基布を積層する前に、固化した接着層を形成したものに限定されるものではなく、基布積層時には接着層がウエット状態やセミウエット状態などの流動性を有しているものも含むものである。
また、次の基布を積層し、貼り合せる工程は、引き続き連続して行っても良く、剥離強度（接着強度）の観点からは、接着層を形成後、引き続き、接着層の上に、基布を積層し貼り合わせる工程を行うとよい。
【００７５】
次に、接着層の上に、基布を積層し貼り合わせる。本工程は、接着層の上に基布を重ね合わせ積層し、接着層のタイプにもよるが、接着層と基布を重ね合わせた後、ニップロール等でニップすればよい。このニップの際に、ホットロール（金属製や樹脂製のニップロール等）を用いてもよい。また、ニップ後、１３０℃〜１８０℃にて、１５秒間〜１５分間程度熱処理を行ってもよい。
その後、必要に応じエージングを行ってもよい。エージング条件は室温〜９０℃程度で、０．５時間〜１００時間程度である。
【００７６】
次に、任意の段階で、離型性基材を剥離し、合成皮革を得る。
表皮層の上に表面処理層を設ける場合には、離型性基材を剥離した後、表面処理層を形成するための樹脂溶液を表皮層の上に付与すればよい。表皮層の上への前記樹脂溶液の付与は、ナイフコーター、バーコーター、コンマコーター、ダイコーター、グラビアコーター、リバースコーター、スプレー、パデイング法等公知の方法で付与すればよい。
表皮層の上に前記樹脂溶液を付与した後、６０℃〜１５０℃にて、１５秒間から６０分間程度乾燥し溶媒を揮発させ、必要に応じて１３０℃〜１８０℃にて１５秒間〜６０分間熱処理を行い表面処理層を形成すればよい。
【００７７】
また、バリア層と接着層の間に中間層を設ける場合には、表皮層の上にバリア層を形成させた後、中間層を形成するための樹脂溶液をバリア層の上に、ナイフコーター、バーコーター、コンマコーター、ダイコーター、押出しコ−ター等公知の方法で塗布し、６０℃〜１５０℃にて、１５秒間から６０分程度乾燥し溶媒を揮発させ、必要に応じて１３０℃〜１８０℃にて１５秒間〜６０分間熱処理を行い中間層を形成すればよい。
中間層を形成した後、次に、前記の方法で中間層の上に接着層を形成すればよい。
【００７８】
上記の合成皮革や人工皮革のようなウレタン樹脂積層体は、日焼け止めクリームが付着しても、膨潤を抑え、風合いの柔らかく、表面のシボ感などの外観品位や触感に優れた合成皮革、人工皮革が得られる。
【００７９】
以上の本実施形態のウレタン樹脂積層体であれば、日焼け止めクリームに対する膨潤性を抑える効果がより発揮しやすい防水布を得ることができる。
【００８０】
（第２実施形態のウレタン樹脂積層体の製造方法）
次に、第２実施形態のウレタン樹脂積層体：その中でも合成皮革の製造方法について２種類説明をおこなう。なお、本発明は以下の製造方法に限定されるものではない。また、第１実施形態のウレタン樹脂積層体の製造方法と同様の部分については説明を省略する。
【００８１】
［第２実施形態のウレタン樹脂積層体の製造方法−その１］
本実施形態の合成皮革の製造方法は、離型性基材の上に、ビニルアルコール系共重合体を含む樹脂溶液を塗布し、バリア層を形成する工程、前記バリア層の上に、ポリウレタン樹脂を含む樹脂溶液を塗布し表皮層を形成する工程、前記表皮層と、基布とを、接着剤を介して貼り合わせる工程を含むものである。
【００８２】
まず、バリア層を形成するため離型性基材の上に、ビニルアルコール系共重合体を含む樹脂溶液を塗布する。ビニルアルコール系共重合体を含む樹脂溶液は、溶媒に溶解、分散、乳化等したものを用いる。溶媒は、水、ＤＭＦ、メチルエチルケトン、トルエン、エチルアルコール、メチルアルコール等やこれらの配合物など任意のものを用いることができるが、環境負荷の観点からは有機溶剤を用いずに、水を用いることが好ましい。
また、ビニルアルコール系共重合体を含む樹脂溶液は、ビニルアルコール系共重合体を加熱により溶融したものであってもよい。
【００８３】
前記樹脂溶液には、表皮層との剥離強度（接着強度）の向上の観点より架橋剤や触媒を含んでいることが好ましい。また、架橋剤は、イソシアネート系、メラミン系、オキサゾリン系、カルボジイミド系、エポキシ系、アジリジン系など特に限定されるものではない。官能基を３以上有する架橋剤が好ましく、官能基を３以上有するイソシアネート系架橋剤がより好ましい。官能基を３以上有するイソシアネート系架橋剤とは第１実施形態のウレタン樹脂積層体の製造方法における表皮層の製造方法にて説明したものと同様である。また、イソシアネート系架橋剤は、ブロックタイプ、非ブロックタイプいずれであってもよい。
【００８４】
また、前記樹脂溶液には、着色のための顔料や意匠性や触感を変えるための球状粒子や紫外線吸収剤、酸化防止剤、抗菌剤、赤外線反射材、消臭剤、ＳＲ剤、帯電防止剤、難燃剤などが含まれていてもよい。
【００８５】
離型性基材への前記樹脂溶液の塗布は、ナイフコーター、バーコーター、コンマコーター、ダイコーター、押出しコ−ター等公知の方法で塗布すればよい。
樹脂溶液を塗布した後、６０℃〜１５０℃にて、１５秒間から６０分間程度乾燥し溶媒を揮発させ、必要に応じて１３０℃〜１８０℃にて１５秒間〜６０分間熱処理を行いバリア層を形成する。
次の表皮層を形成する工程は、引き続き連続して行ってもよいし、エージング後を行ってもよい。エージング条件は室温〜９０℃程度で、０．５時間〜１００時間程度である。
【００８６】
次に、バリア層の上に、ポリウレタン樹脂を含む樹脂溶液を塗布し、表皮層を形成する。ポリウレタン樹脂溶液は、ポリウレタン樹脂を溶媒に溶解、分散、乳化等したものである。溶媒は、水、ジメチルホルムアミド（以下、ＤＭＦとも言う）、メチルエチルケトン、トルエン、エチルアルコール等やこれらの配合物など任意のものを用いることができるが、環境負荷の観点からは有機溶剤を用いずに、水を用いることが好ましい。
また、ポリウレタン樹脂を含む樹脂溶液は、溶剤を含まずにポリウレタン樹脂を加熱により溶融したものであってもよい。
【００８７】
前記樹脂溶液には、日焼け止めクリームによるポリウレタン樹脂膜の膨潤抑制及び表皮層の磨耗強度及びバリア層との剥離強度（接着強度）の向上の観点より架橋剤や触媒を含んでいることが好ましい。前記触媒は、ポリウレタン樹脂を含む層で説明したものと同様のものを用いることができる。また、架橋剤は、イソシアネート系、メラミン系、オキサゾリン系、カルボジイミド系、エポキシ系、アジリジン系など特に限定されるものではない。官能基を３以上有する架橋剤が好ましく、官能基を３以上有するイソシアネート系架橋剤がより好ましい。官能基を３以上有するイソシアネート系架橋剤とは第１実施形態のウレタン樹脂積層体の製造方法における表皮層の製造方法にて説明したものと同様である。また、イソシアネート系架橋剤は、ブロックタイプ、非ブロックタイプいずれであってもよい。
【００８８】
また、前記樹脂溶液には、着色のための顔料や意匠性や触感を変えるための球状粒子や紫外線吸収剤、酸化防止剤、抗菌剤、赤外線反射材、消臭剤、ＳＲ剤、帯電防止剤、難燃剤、触媒などが含まれていてもよい。
【００８９】
バリア層状への前記樹脂溶液の塗布は、ナイフコーター、バーコーター、コンマコーター、ダイコーター、押出しコ−ター等公知の方法で塗布すればよい。
樹脂溶液を塗布した後、６０℃〜１５０℃にて、１５秒間から６０分程度乾燥し溶媒を揮発させ、必要に応じて１３０℃〜１８０℃にて１５秒間〜６０分間熱処理を行い、表皮層を形成する。
次の表皮層と、基布とを、接着剤を介して貼り合わせる工程は、引き続き連続して行ってもよいし、各工程ごとにエージングを行ってもよい。エージング条件は室温〜９０℃程度で、０．５時間〜１００時間程度である。
【００９０】
表皮層と、基布とを、接着剤を介して貼り合わせる工程は、表皮層の上に接着剤を塗布して接着層を形成した後に基布を貼り合わせてもよりし、基布上に接着剤を塗布して接着層を形成した後に表皮層を貼り合わせてもよい。以下、表皮層の上に接着剤を塗布して接着層を形成した後に基布を貼り合わせる方法について説明を行う。
接着層を形成するためのポリウレタン樹脂を含む樹脂溶液は、ポリウレタン樹脂を溶媒に溶解、分散、乳化等したものである。溶媒は、水、ＤＭＦ、メチルエチルケトン、トルエン、エチルアルコール等やこれらの配合物など任意のものを用いることができるが、環境負荷の観点からは有機溶剤を用いずに、水を用いることが好ましい。
また、ポリウレタン樹脂を含む樹脂溶液は、溶剤を含まずに加熱によりポリウレタン樹脂を溶融したものであってもよい。
【００９１】
前記樹脂溶液には、表皮層と基布、又は中間層と基布との剥離強度（接着強度）の向上の観点より架橋剤や触媒を含んでいることが好ましい。また、架橋剤は、イソシアネート系、メラミン系、オキサゾリン系、カルボジイミド系、エポキシ系、アジリジン系など特に限定されるもものではない。官能基を３以上有する架橋剤が好ましく、官能基を３以上有するイソシアネート系架橋剤がより好ましい。官能基を３以上有するイソシアネート系架橋剤とは第１実施形態のウレタン樹脂積層体の製造方法にて説明したものと同様である。また、イソシアネート系架橋剤は、ブロックタイプ、非ブロックタイプいずれであってもよい。
【００９２】
また、前記樹脂溶液には、着色のための顔料や意匠性や触感を変えるための球状粒子や紫外線吸収剤、酸化防止剤、抗菌剤、赤外線反射材、消臭剤、ＳＲ剤、帯電防止剤、発泡剤、難燃剤、触媒などが含まれていてもよい。
【００９３】
表皮層の上への前記樹脂溶液の塗布は、ナイフコーター、バーコーター、コンマコーター、ダイコーター、押出しコ−ター等公知の方法で塗布すればよい。
樹脂溶液を塗布した後、必要に応じ６０℃〜１５０℃にて、１５秒間から６０分間程度乾燥し溶媒を揮発させ接着層を形成する。
加熱によりポリウレタン樹脂を溶融させた樹脂溶液を用いた場合には、架橋剤や発泡剤の状況に合わせて、バリア層の上に前記樹脂溶液を塗布した後、ポリウレタン樹脂を硬化したり、また、加熱により前記樹脂溶液に含まれる架橋剤を反応させたり、発泡剤を発泡させたりし、接着層を多孔質としてもよい。なお、発泡剤はポリウレタン樹脂を加熱溶融させたときに、発泡するタイプのものであってもよい。
【００９４】
なお、接着層の形成は、次の基布を積層する前に、固化した接着層を形成したものに限定されるものではなく、基布積層時には接着層がウエット状態やセミウエット状態などの流動性を有しているものも含むものである。
また、次の基布を積層し、貼り合せる工程は、引き続き連続して行っても良く、剥離強度（接着強度）の観点からは、接着層を形成後、引き続き、接着層の上に、基布を積層し貼り合わせる工程を行うとよい。
【００９５】
次に、接着層の上に、基布を積層し貼り合わせる。本工程は、接着層の上に基布を重ね合わせ積層し、接着層のタイプにもよるが、接着層と基布を重ね合わせた後、ニップロール等でニップすればよい。このニップの際に、ホットロール（金属製や樹脂製のニップロール等）を用いてもよい。また、ニップ後、１３０℃〜１８０℃にて１５秒間〜１５分間程度熱処理を行ってもよい。
その後、必要に応じエージングを行ってもよい。エージング条件は室温〜９０℃程度で、０．５時間〜１００時間程度である。
【００９６】
以後の離型性基材の剥離、及び表面処理層、中間層を設ける方法については、第１実施形態のウレタン樹脂積層体の製造方法と同様に行うことができる。
【００９７】
［第２実施形態のウレタン樹脂積層体の製造方法−その２］
本実施形態の合成皮革の製造方法は、離型性基材の上に、ポリウレタン樹脂を含む樹脂溶液を塗布し表皮層を形成する工程、前記表皮層と、基布とを、接着剤を介して貼り合わせる工程、離型性基材を剥離し、剥離した面にビニルアルコール系共重合体を含む樹脂溶液を塗布し、バリア層を形成する工程を含むものである。
【００９８】
離型性基材の上に、ポリウレタン樹脂を含む樹脂溶液を塗布し表皮層を形成する工程は、第１実施形態のウレタン樹脂積層体の製造方法で説明した方法と同様に行うことができる。
【００９９】
表皮層と、基布とを、接着剤を介して貼り合わせる工程は、第２実施形態のウレタン樹脂積層体の製造方法−その１で説明した方法と同様に行うことができる。
【０１００】
任意の段階で、離型性基材を剥離し、合成皮革を得る。次に、表皮層の離型性基材を剥離した面上に、ビニルアルコール系共重合体を含む樹脂溶液を塗布し、バリア層を形成する。
ビニルアルコール系共重合体を含む樹脂溶液は、溶媒に溶解、分散、乳化等したものを用いる。溶媒は、水、ＤＭＦ、メチルエチルケトン、トルエン、エチルアルコール、メチルアルコール等やこれらの配合物など任意のものを用いることができるが、環境負荷の観点からは有機溶剤を用いずに、水を用いることが好ましい。
また、ビニルアルコール系共重合体を含む樹脂溶液は、ビニルアルコール系共重合体を加熱により溶融したものであってもよい。
前記ビニルアルコール系共重合体を含む樹脂溶液に、塩化ビニル樹脂、アクリル樹脂、シリコーン樹脂、シリコーンゴム、無機微粒子などからなる粒状物等を添加してもよい。
【０１０１】
前記樹脂溶液には、表皮層との剥離強度（接着強度）の向上の観点より架橋剤や触媒を含んでいることが好ましい。また、架橋剤は、イソシアネート系、メラミン系、オキサゾリン系、カルボジイミド系、エポキシ系、アジリジン系など特に限定されるものではない。官能基を３以上有する架橋剤が好ましく、官能基を３以上有するイソシアネート系架橋剤がより好ましい。官能基を３以上有するイソシアネート系架橋剤とは第１実施形態のウレタン樹脂積層体の製造方法にて説明したものと同様である。また、イソシアネート系架橋剤は、ブロックタイプ、非ブロックタイプいずれであってもよい。
【０１０２】
また、前記樹脂溶液には、着色のための顔料や意匠性や触感を変えるための球状粒子や紫外線吸収剤、酸化防止剤、抗菌剤、赤外線反射材、消臭剤、ＳＲ剤、帯電防止剤、難燃剤などが含まれていてもよい。
【０１０３】
表皮層の上への前記樹脂溶液の塗布は、ナイフコーター、バーコーター、コンマコーター、ダイコーター、押出しコ−ター等公知の方法で塗布すればよい。
樹脂溶液を塗布した後、６０℃〜１５０℃にて、１５秒間から６０分間程度乾燥し溶媒を揮発させ、必要に応じて１３０℃〜１８０℃にて１５秒間〜６０分間熱処理を行いバリア層を形成する。
【０１０４】
表面処理層、中間層を設ける方法については、第１実施形態のウレタン樹脂積層体の製造方法と同様に行うことができる。
【実施例】
【０１０５】
以下、実施例により本発明を更に説明するが、本発明はこれらの実施例によりなんら限定されるものではない。また、例中の「部」、「％」は質量部、質量％である。
以下の実施例における評価は次の方法によった。
【０１０６】
＜厚み＞
ウレタン樹脂積層体の積層方向の断面を電子顕微鏡で観察し、任意の５カ所の各層の厚みを測定し、その平均値を厚みとした。なお、接着層や表面処理層が、ドット状や格子状などで付与され、場所により厚みが大きく異なる状態で付与されている場合には、接着用樹脂等が付与されている厚みの厚い任意の５カ所を選択し、厚みを測定した。
＜日焼け止めクリームの付着による膨潤試験＞
ウレタン樹脂積層体の基布を有する面の反対面（最外層が、表皮層あるいはバリア層あるいは表面処理層）の直径２．０ｃｍの範囲に、日焼け止めクリーム（株式会社  資生堂製、アネッサ  パーフェクトＵＶ  アクアブースター  ＳＰＦ５０＋、ＰＡ＋＋＋＋（商品名））を２．５ｇ塗布し、次に、ウレタン樹脂積層体の前記日焼け止めクリームを塗布した箇所を、ガラス板で挟み、８０℃の環境に1時間静置した。次に、ガラス板を外し、室温の環境下で１０分間放冷する。放冷後、日焼け止めクリームをふき取って、ウレタン樹脂積層体の日焼け止めクリームを塗布した箇所の外観を観察した。
＜風合い及び外観＞
手で触って、風合い、触感を感じとった。また、目視にて外観を観察した。
＜耐水度＞
耐水度は、ＪＩＳ  Ｌ１０９２  耐水度試験（静水圧法）Ａ法（低水圧法）に準じて測定した。なお、耐水度測定時における表側（水に当たる試験片の面）とは、衣服に使用した際に、雨などの水と接触する面となる。
【０１０７】
（実施例１）（合成皮革）
ポリエステル製経編物（８４デシテックス／７２フィラメント。コース５０／２．５４ｃｍ、ウエル３４／２．５４ｃｍ）を分散染料及びリン系難燃剤を含む処理液を用いて黒色に染色すると同時に難燃加工したものを基布として用いた。
【０１０８】
離型紙（シボ柄を有するもの）の上に、下記の表皮用樹脂溶液をコンマコーターを用い塗布し、１２０℃にて２分間、乾燥し、ポリウレタン樹脂膜からなる表皮層を得た。
【０１０９】
樹脂溶液（表皮層用）
ポリカーボネート系ポリウレタン樹脂溶液（無黄変型、固形分３５％、残：水）：１００部
カルボジイミド系架橋剤（官能基数３以上）：４部
黒色顔料：１０部
増粘剤：１部
濡れ向上剤：０．３部
消泡剤：０．１部
【０１１０】
次に、表皮層の上にバリア層となる下記樹脂溶液をコンマコ−ターを用い塗布し、１２０℃にて２分間、乾燥し、６０℃にて４８時間エージングし、ポリウレタン樹脂を含む表皮層の上にポリビニルアルコール樹脂膜からなるバリア層を積層した。
【０１１１】
樹脂溶液（バリア層用）
ポリビニルアルコール樹脂溶液（固形分２５％、残：水）：１００部
（株式会社クラレ製、クラレポバールＰＶＡ２０５（商標）を水で溶解し、２５％濃度としたもの）
イソシアネート系架橋剤（官能基数３以上）：３部
【０１１２】
次に、接着層用の下記樹脂溶液をコンマコ−ターを用い上記バリア層の上に塗布し、１２０℃にて１分間乾燥し、ポリビニルアルコール樹脂膜からなるバリア層の上にポリウレタン樹脂を含む接着層を積層した。
【０１１３】
樹脂溶液（接着層用）
ポリカーボネート系ポリウレタン樹脂溶液（難黄変型、固形分４５％、残：水）：１００部
イソシアネート系架橋剤（官能基数３以上）：１０部
リン系難燃剤（固形分４１％）：２５部
（大京化学株式会社製、ビゴールＦＶ６０１０（商標））
増粘剤：１部
【０１１４】
この接着層の表面に繊維布帛を重ね合わせて１２０℃に加熱した金属製ニップロールを用いた熱圧着により貼り合わせた。次に、７２時間６０℃にてエージングをおこなった。
エージング後、離型紙を剥離し、前記実施形態１の層構成に対応する（図１）合成皮革（ウレタン樹脂積層体）を得た。
【０１１５】
得られた合成皮革は、ポリウレタン樹脂を含む表皮層（厚み２０μｍ）、ポリビニルアルコール樹脂からなるバリア層（厚み２０μｍ）、ポリウレタン樹脂を含む接着層（厚み３０μｍ）、基布の順に積層されたウレタン樹脂積層体である。得られた合成皮革は、風合いも柔らかく、触感もよいものであった。また、表面のシボも形成されており、日焼け止めクリームでの膨潤も確認されなかった。また、当合成皮革の製造工程では、有機溶剤を用いておらず、環境にやさしい水系溶媒を用いて合成皮革を得ることができた。
【０１１６】
（比較例１）
バリア層を設けなかった以外は実施例１と同様にし、合成皮革を得た。得られた合成皮革は、風合いも柔らかく、触感もよいものであった。しかしながら、日焼け止めクリームでは、日焼け止めクリームが付着した部分が、大きく膨潤し、変形がみられた。
【０１１７】
（実施例２）（合成皮革）
実施例１で得られた合成皮革の表皮層の上に、下記ポリウレタン樹脂を含む樹脂溶液をグラビアコ−ターを用い、表皮層の上に塗布し、１１０℃にて乾燥し、厚さ１０μｍの表面処理層を形成し、前記実施形態１の表皮層１０上にさらに表面処理層が積層された（図１）防汚性合成皮革を得た。
【０１１８】
アクリルシリコーン系化合物を含む樹脂溶液：１００部
（アクリルシリコーン系化合物のエマルジョン）
（固形分３２％、アクリルシリコーンと無機系シリカとの化合物を含む有機−無機ハイブリッド樹脂）
【０１１９】
得られた合成皮革は、風合いも柔らかく、触感もよいものであった。また、表面のシボも形成されており、日焼け止めクリームでの膨潤も確認されなかった。また、本合成皮革の製造工程では、有機溶剤を用いておらず、環境にやさしい水系溶媒を用いて合成皮革を得ることができた。また、ケチャップ、コーヒー、ホワイトボ−ドマーカーをはじめ、病院等にて口内消毒用などに用いられるポビドンヨードなどに対し、防汚性を有しており、これらのものが付着してもタオル等でふき取ることができ、汚れ難い合成皮革が得られた。
【０１２０】
（実施例３）（合成皮革）
ポリエステル製緯編物（８４デシテックス／７２フィラメント、２８ゲージ）を分散染料にて黒色に染色し、起毛したものを基布として用いた。
【０１２１】
離型紙（シボ柄を有するもの）の上に、下記のバリア層用樹脂溶液をコンマコーターを用い塗布し、１２０℃にて２分間、乾燥し、ポニビニルアルコール樹脂膜からなるバリア層を得た。
【０１２２】
樹脂溶液（バリア層用）
ポリビニルアルコール樹脂溶液（固形分２５％、残：水）：１００部
（株式会社クラレ製、クラレポバールＰＶＡ２０５（商標）を水で溶解し、２５％濃度としたもの）
イソシアネート系架橋剤（官能基数３以上）：５部
【０１２３】
次に、バリア層の上に表皮層となる下記樹脂溶液をコンマコ−ターを用い塗布し、１２０℃にて２分間、乾燥し、６０℃にて４８時間エージングし、ポリビニルアルコール樹脂を架橋剤と反応させ、ポリビニルアルコール樹脂膜からなるバリア層の上に、ポリウレタン樹脂を含む表皮層を積層した。
【０１２４】
樹脂溶液（表皮層用）
ポリカーボネート系ポリウレタン樹脂溶液（無黄変型、固形分３０％）：１００部
イソシアネート系架橋剤（官能基数３以上）：４部
黒色顔料：１０部
ＤＭＦ：２５部
【０１２５】
次に、接着層用の下記樹脂溶液をコンマコ−ターを用い上記表皮層の上に塗布し、１２０℃にて１分間乾燥し、ポリウレタン樹脂膜からなる表皮層の上にポリウレタン樹脂を含む接着層を積層した。
【０１２６】
樹脂溶液（接着層用）
ポリカーボネート系ポリウレタン樹脂溶液（無黄変型、固形分７０％）：１００部
イソシアネート系架橋剤（官能基数３以上）：１０部
触媒：１部
難燃剤（ブロム／アンチモン複合系、固形分７０％）：６０部
黒色顔料：５部
ＤＭＦ：６０部
【０１２７】
この接着層表面に繊維布帛の起毛面を重ね合わせて１２０℃に加熱した金属製ニップロールを用いた熱圧着により貼り合わせた。次に、７２時間６０℃にてエージングをおこなった。エージング後、離型紙を剥離し、前記実施形態２の層構成に対応する（図２）合成皮革（ウレタン樹脂積層体）を得た。
【０１２８】
得られた合成皮革は、ポリビニルアルコール樹脂からなるバリア層（厚み２０μｍ）、ポリウレタン樹脂を含む表皮層（厚み２０μｍ）、ポリウレタン樹脂を含む接着層（厚み３０μｍ）、基布の順に積層されたウレタン樹脂積層体である。得られた合成皮革は、風合いも柔らかく、触感もよいものであった。また、表面のシボも形成されており、日焼け止めクリームでの膨潤も確認されなかった。
【０１２９】
（実施例４）（合成皮革）
ポリエステル製緯編物（８４デシテックス／７２フィラメント、２８ゲージ）を分散染料にて黒色に染色し、起毛したものを基布として用いた。
【０１３０】
離型紙（シボ柄を有するもの）の上に、下記の表皮用樹脂溶液をコンマコーターを用い塗布し、１２０℃にて２分間、乾燥し、ポリウレタン樹脂膜からなる表皮層を得た。
【０１３１】
樹脂溶液（表皮層用）
ポリカーボネート系ポリウレタン樹脂溶液（無黄変型、固形分３５％、残：水）：１００部
カルボジイミド系架橋剤（官能基数３以上）：４部
黒色顔料：１０部
増粘剤：１部
濡れ向上剤：０．３部
消泡剤：０．１部
【０１３２】
次に、表皮層の上にバリア層となる下記樹脂溶液をコンマコ−ターを用い塗布し、１２０℃にて２分間、乾燥し、６０℃にて４８時間エージングし、ポリウレタン樹脂を含む表皮層の上にポリビニルアルコール樹脂膜からなるバリア層を積層した。
【０１３３】
樹脂溶液（バリア層用）
ポリビニルアルコール樹脂溶液（固形分２５％、残：水）：１００部
（株式会社クラレ製、クラレポバールＰＶＡ２０５（商標）を水で溶解し、２５％濃度としたもの）
イソシアネート系架橋剤（官能基数３以上）：３部
【０１３４】
次に、接着層用のホットメルト型ポリウレタン樹脂を加熱溶融させ溶剤を含まない樹脂溶液を、押出しコ−ターを用い上記バリア層の上に塗布し、１３０℃にて３分間加熱し、接着層を形成するポリウレタン樹脂を発泡させ、ポリビニルアルコール樹脂膜からなるバリア層の上にポリウレタン樹脂を含む多孔質接着層を積層した。
【０１３５】
樹脂溶液（接着層用）
イソシアネート基を有するホットメルトエーテル系ウレタンプレポリマー：１００部
発泡剤（Ｎ，Ｎ’―ジニトロソペンタメチレンテトラミン、尿素、ポリオールを含む組成物）：２５部
黒色顔料：５部
【０１３６】
この接着層表面に繊維布帛の起毛面を重ね合わせて１２０℃に加熱した金属製ニップロールを用いた熱圧着により貼り合わせた。次に、７２時間６０℃にてエージングをおこなった。
エージング後、離型紙を剥離し、前記実施形態１の層構成に対応する（図１）合成皮革（ウレタン樹脂積層体）を得た。
【０１３７】
得られた合成皮革は、ポリウレタン樹脂を含む表皮層（厚み２０μｍ）、ポリビニルアルコール樹脂からなるバリア層（厚み２０μｍ）、ポリウレタン樹脂を含む多孔質接着層（厚み２００μｍ）、基布の順に積層されたウレタン樹脂積層体である。得られた合成皮革は、ボリューム感のある風合いとなり、触感もよいものであった。また、日焼け止めクリームでの膨潤も確認されなかった。
【０１３８】
（実施例５）（防水布）
ポリエステル製平織物（たて糸８４デシテッス／７２フィラメント、よこ糸８４デシテッス／７２フィラメント。目付１２０ｇ／ｍ２）を分散染料で青に染色し、フッ素系撥水剤アサヒガードＡＧ―Ｅ０８１（旭硝子（株）製）の３％水溶液を用い撥水加工したものを基布として用いた。
【０１３９】
離型紙の上にバリア層となる下記樹脂溶液をコンマコーターを用い塗布し、１２０℃にて２分間、乾燥し、６０℃にて４８時間エージングし、ポリビニルアルコール樹脂を架橋剤と反応させ、耐ＤＭＦ性を向上させたポリビニルアルコール樹脂膜を得た。
【０１４０】
樹脂溶液（バリア層用）
ポリビニルアルコール樹脂溶液（固形分２５％、残：水）：１００部
（株式会社クラレ製、クラレポバールＰＶＡ２０５（商標）を水で溶解し、２５％濃度としたもの）
イソシアネート系架橋剤（官能基数３以上）：５部
【０１４１】
次に、バリア層の上に表皮層となる下記樹脂溶液をコンマコ−ターを用い塗布し、前記樹脂溶液上に、引き続き、中間層としての多孔質ＰＴＦＥ膜（気孔率９２％、厚み３８μｍ）を積層し１２０℃にて乾燥した。
【０１４２】
樹脂溶液（表皮層用）
エ−テル系ポリウレタン樹脂（固形分３０％）：１００部
メチルエチルケトン：６０部
白色顔料：８部
【０１４３】
次に接着層用の下記樹脂溶液をグラビアコ−ターを用い上記中間層の多孔質ＰＴＦＥ膜全面にドット状に塗布した。次に１２０℃で２分間乾燥した。
【０１４４】
樹脂溶液（接着層用）
エ−テル系ポリウレタン樹脂（固形分４５％）：１００部
トルエン：５０部
イソシアネ−ト系架橋剤（官能基数３以上）：９部
アミン系触媒：１部
【０１４５】
この接着層表面に繊維布帛を重ね合わせて１２０℃に加熱した金属製ニップロールを用い熱圧着により貼り合わせた、４８時間６０℃にてエージングをおこなった。
次に、離型紙を剥離し、前記実施形態３の層構成に対応する（図３）防水布（ウレタン樹脂積層体）を得た。
【０１４６】
得られた防水布は、ポリビニルアルコール樹脂からなるバリア層（厚み５μｍ）、ポリウレタン樹脂を含む表皮層（厚み１３μｍ）、多孔質ＰＴＦＥ膜からなる中間層（厚み３８μｍ）、ポリウレタン樹脂を含む接着層（厚み１５μｍ）、基布の順に積層された防水布（ウレタン樹脂積層体）であった。
防水布は、軽量でソフトであり、膜の外観は光沢感のあるものであった。また、耐水度は、基布、バリア層いずれを接水面とした場合も、２０００ｍｍ以上であった。
また、日焼け止めクリームで膨潤は、確認されなかった。
【０１４７】
（比較例２）
バリア層を設けない以外は、実施例５と同様にして防水布を得た。得られた防水布は、風合いは柔らかく、外観は、実施例１に比べやや光沢感が低下しているが光沢のあるものであった。耐水度は基布、バリア層いずれを接水面とした場合も、２０００ｍｍ以上であった。防水性能は問題がなかったが、日焼け止めクリームでポリウレタン樹脂を含む表皮層が膨潤し、変形が生じた。
【産業上の利用可能性】
【０１４８】
本発明のウレタン樹脂積層体は合成皮革、人工皮革、防水布帛などとして用いることができ、日焼け止めクリームが付着しても膨潤し、変形が生じることを抑制することができ、本発明のウレタン樹脂積層体を用いカーシートをはじめとした自動車内装材、ソファーなどの家具、鞄、スマートフォンケース、衣服、手袋、帽子、靴、ボールやグローブ、ヘルメットなどに用いれば、日焼け止めクリームが付着しても膨潤耐性に優れた各種製品を得ることができる。
【符号の説明】
【０１４９】
１０      表皮層
１１      バリア層
１２      接着層
１３      基布
１４      表皮層
１５      基布
２０      第１実施形態に係るウレタン樹脂積層体
２１      第２実施形態に係るウレタン樹脂積層体
２２      第３実施形態に係るウレタン樹脂積層体
２３      第４実施形態に係るウレタン樹脂積層体
【図１】
2019042992.tif 000003
【図２】
2019042992.tif 000004
【図３】
2019042992.tif 000005
【図４】
2019042992.tif 000006